СПОСОБ ПОЛУЧЕНИЯ ПОРОШКОВ ФАЗ СЛОИСТЫХ ТИТАНОВ S- И P-ЭЛЕМЕНТОВ

2
n-1
n
3n+3
2
3
3
2
3
Способ получения порошков фаз слоистых титанатов типа BiABO (А=Са, Sr, Ва, Pb, К, Na, Fe, Cr, Bi) и (В=Ti, Nb, Та), включающий на первом этапе синтез исходных нанокластеров полимерных гидроксидов титана (IV), которые формируются при температурах ≤370К в процессе кислотного гидролиза титанатов натрия заданного состава и строения, пептизируются в концентрированной азотной кислоте и осаждаются из 0,1-0,3М (по TiO) коллоидных растворов при температуре ниже 280К при рН 8±0,5 с помощью 5-10% раствора аммиака, на втором этапе процесс взаимодействия этих нанокластеров при температурах ниже 280К с насыщенными растворами нитратов различных элементов состава МеNO, Ме(NO) и Ме(NO) и на завершающем этапе процесс взаимодействия первичного промежуточного продукта с гидроксидом висмута (III) при с.у., а также термическое разложение промежуточной фазы при температуре 600-700К, время изотермической обработки составляет от 20 до 30 мин, отличающийся тем, что, с целью получения фаз заданного состава и строения, а также снижения температуры и времени их синтеза, в качестве исходных матриц используются формы гидроксидов титана (IV), строение которых сходно со строением целевых фаз.